СПОСОБ ПОЛУЧЕНИЯ ДВУХКОМПОНЕНТНОГО ИЗДЕЛИЯ И ИЗДЕЛИЕ, ПОЛУЧАЕМОЕ ДАННЫМ СПОСОБОМ

1000
1. Способ получения изделия, включающего монтажное соединение трубопровода или бетонный элемент для защитной облицовки туннеля, при этом упомянутое изделие содержит по меньшей мере первый компонент из полиолефина, выбранного из полиэтилена и/или полипропилена, во взаимосвязи со вторым компонентом из полимера, полученного метатезисной полимеризацией с раскрытием цикла циклических олефиновых мономеров, при этом способ включает нанесение способной к метатезисной полимеризации с раскрытием цикла смеси из циклических олефиновых мономеров и катализатора на поверхность первого компонента и отверждение указанной способной к метатезисной полимеризации с раскрытием цикла смеси в контакте с указанной поверхностью, отличающийся тем, что указанная поверхность первого компонента подвергнута предварительной обработке, указанная способная к метатезисной полимеризации с раскрытием цикла смесь характеризуется значением η при 30°С, составляющим более чем 9 секунд, и уровень адгезии между первым и вторым компонентами является таким, что при воздействии нагрузки происходит когезионное разрушение первого компонента.
1000
2. Способ по п. 1, в котором указанная способная к метатезисной полимеризации с раскрытием цикла смесь характеризуется значением η при 30°С, составляющим более чем 10 секунд, более предпочтительно более чем 12 секунд, еще более предпочтительно более чем 14 секунд, еще более предпочтительно более чем 16 секунд, а наиболее предпочтительно более чем 20 секунд.
3. Способ по п. 1 или 2, в котором нанесение указанной способной к метатезисной полимеризации с раскрытием цикла смеси на поверхность включает литьевое формование смеси на поверхность.
4. Способ по любому из пп. 1-3, в котором предварительная обработка включает очищающую обработку, абразивную обработку, обработку песком или машинную обработку поверхности или комбинации из данных предварительных обработок.
5. Способ по любому из пп. 1-4, в котором указанная способная к метатезисной полимеризации с раскрытием цикла смесь содержит агент передачи цепи.
6. Способ по п. 5, в котором указанная способная к метатезисной полимеризации с раскрытием цикла смесь содержит от 0,01 до 10 ч./сто ч. смолы агента передачи цепи.
7. Способ по любому из пп. 1-6, в котором указанная способная к метатезисной полимеризации с раскрытием цикла смесь содержит ингибитор.
8. Способ по п. 7, в котором указанная способная к метатезисной полимеризации с раскрытием цикла смесь содержит от 0,01 до 2 ч./сто ч. смолы ингибитора.
9. Способ по любому из пп. 6-8, в котором указанная способная к метатезисной полимеризации с раскрытием цикла смесь содержит агент передачи цепи и ингибитор, причем отношение ингибитора к агенту передачи цепи составляет от 0,001 до 200.
10. Способ по любому из пп. 1-9, в котором циклический олефин включает норборнен.
11. Способ по любому из пп. 1-10, в котором изделие включает защитный элемент для бетонного элемента облицовки туннеля.
1000
12. Применение способной к метатезисной полимеризации с раскрытием цикла смеси, характеризуется значением η при 30°С, составляющим более чем 9 секунд, в качестве материала покрытия для монтажного соединения или в качестве защитного изделия для бетонного элемента облицовки туннеля.
1000
13. Применение способной к метатезисной полимеризации с раскрытием цикла смеси, характеризуется значением η при 30°С, составляющим более чем 9 секунд, в погружаемом или полупогружаемом понтоне или в балластирующем теле.
1000
14. Применение по п. 12 или 13, в котором указанная способная к метатезисной полимеризации с раскрытием цикла смесь характеризуется значением η при 30°С, составляющим более чем 10 секунд, более предпочтительно более чем 12 секунд, еще более предпочтительно более чем 14 секунд, еще более предпочтительно более чем 16 секунд, а наиболее предпочтительно более чем 20 секунд.
15. Применение по п. 12 или 13, в котором указанная способная к метатезисной полимеризации с раскрытием цикла смесь содержит агент передачи цепи.
16. Применение по п. 15, в котором указанная способная к метатезисной полимеризации с раскрытием цикла смесь содержит от 0,01 до 10 ч./сто ч. смолы агента передачи цепи.
17. Применение по п. 12 или 13, в котором указанная способная к метатезисной полимеризации с раскрытием цикла смесь содержит ингибитор.
18. Применение по п. 17, в котором указанная способная к метатезисной полимеризации с раскрытием цикла смесь содержит от 0,01 до 2 ч./сто ч. смолы ингибитора.
19. Применение по п. 16 или 17, в котором указанная способная к метатезисной полимеризации с раскрытием цикла смесь содержит агент передачи цепи и ингибитор, причем отношение ингибитора к агенту передачи цепи составляет от 0,001 до 200.